【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  少なくとも結着樹脂と磁性酸化鉄を有するトナーにおいて、
該トナーが、ＧＰＣにより測定される分子量分布において、分子量３，０００〜３０，０００の領域に少なくとも一つピークを有し、さらに分子量１００，０００〜５，０００，０００の領域に少なくとも一つピークを有しており、
遊離した磁性酸化鉄が該トナー粒子１０，０００個当たり７０〜３００個存在し、
該トナーの重量平均粒子径が５μｍ〜１２μｍであり、かつ該トナーの３μｍ以上の粒子において、下記式（１）より求められる円形度ａが０．９００以上の粒子を個数基準の累積値で９０％以上有し、
円形度ａ＝Ｌ0／Ｌ                （１）
〔式中、Ｌ0は粒子像と同じ投影面積を持つ円の周囲長を示し、Ｌは粒子像の周囲長を示す。〕
且つ
ａ）カット率Ｚとトナー重量平均径Ｘの関係が下記式（２）を満足し、
カット率Ｚ≦５．３×Ｘ            （２）
［但し、カット率Ｚは、全測定粒子の粒子濃度Ａ（個数／μｌ）、円相当径３μｍ以上の測定粒子濃度Ｂ（個数／μｌ）とした時、式（３）で表される。
Ｚ＝（１−Ｂ／Ａ）×１００        （３）］
且つ、円形度０．９５０以上の粒子の個数基準累積値Ｙとトナー重量平均径Ｘの関係が下記式（４）を満足するか；
円形度０．９５０以上の粒子の個数基準累積値Ｙ≧ｅｘｐ５．５１×Ｘ-0.645  （４）
［但し、トナー重量平均粒子径Ｘ：５．０〜１２．０μｍ］
或いは、
ｂ）カット率Ｚとトナー重量平均径Ｘの関係が、下記式（５）を満足し、
カット率Ｚ＞５．３×Ｘ            （５）
且つ、円形度０．９５０以上の粒子の個数基準累積値Ｙとトナー重量平均径Ｘの関係が下記式（６）を満足する；
円形度０．９５０以上の粒子の個数基準累積値Ｙ≧ｅｘｐ５．３７×Ｘ-0.545  （６）
［但し、トナー重量平均粒子径Ｘ：５．０〜１２．０μｍ］
ことを特徴とする乾式トナー。
【請求項２】  該磁性酸化鉄の表面が酸化物あるいは水酸化物である磁性酸化鉄であり、該磁性酸化鉄が、結着樹脂１００質量部に対し２０〜２００質量部含有することを特徴とする請求項１に記載の乾式トナー。
【請求項３】  該磁性酸化鉄が鉄元素基準で異種元素を０．０５〜１０質量％で含有し、かつ該磁性酸化鉄の最表面Ｆｅ／異種元素  原子比が１．０〜４．５であることを特徴とする請求項１又は２に記載の乾式トナー。
【請求項４】  該磁性酸化鉄の平滑度が０．２〜０．９であることを特徴とする請求項１乃至３のいずれかに記載の乾式トナー。
【請求項５】  該磁性酸化鉄の比表面積が２０．０ｍ2／ｇ以下であることを特徴とする請求項１乃至４のいずれかに記載の乾式トナー。
【請求項６】  該磁性酸化鉄が鉄元素基準でアルミニウム元素に換算して０．０１〜２．０質量％のアルミニウム化合物を含有していることを特徴とする請求項１乃至５のいずれかに記載の乾式トナー。
【請求項７】  該磁性酸化鉄の最表面におけるＦｅ／Ａｌ原子比が０．３〜１０．０であることを特徴とする請求項６に記載の乾式トナー。
【請求項８】  該結着樹脂がカルボキシル基又は酸無水物基を有し、その酸価が１〜１００ｍｇＫＯＨ／ｇであることを特徴とする請求項１乃至７のいずれかに記載の乾式トナー。
【請求項９】  該結着樹脂のカルボキシル基又は酸無水物基が、マレイン酸、マレイン酸ハーフエステル、無水マレイン酸の少なくとも１種以上から選択されるモノマーから生成されたものであることを特徴とする請求項１乃至８のいずれかに記載の乾式トナー。
【請求項１０】  該結着樹脂がスチレン系共重合体であることを特徴とする請求項１乃至９のいずれかに記載の乾式トナー。
【請求項１１】  該トナーが荷電制御剤として下記（Ｉ）式で示されるアゾ系金属錯体化合物を含有することを特徴とする請求項１乃至１０のいずれかに記載の乾式トナー。
【化１】
2002182419.tif 000001
【請求項１２】  該トナーが荷電制御剤として、下記（ＩＩ）式で示される塩基性有機金属化合物を含有することを特徴とする請求項１乃至１０のいずれかに記載の乾式トナー。
【化２】
2002182419.tif 000002
【請求項１３】  該トナーが荷電制御剤として、下記（ＩＩＩ）式で示されるアゾ系鉄錯体化合物を含有することを特徴とする請求項１乃至１０のいずれかに記載の乾式トナー。
【化３】
2002182419.tif 000003
【請求項１４】  該トナーが荷電制御剤として、下記（ＩＶ）式で示されるアゾ系鉄錯体化合物を含有することを特徴とする請求項１乃至１０のいずれかに記載の乾式トナー。
【化４】
2002182419.tif 000004
【請求項１５】  該トナーが離型剤を結着樹脂１００質量部に対し０．２〜２０質量部含有してることを特徴とする請求項１乃至１４のいずれかに記載の乾式トナー。
【請求項１６】  該離型剤の融点が６５〜１６０℃であることを特徴とする請求項１５に記載の乾式トナー。
【請求項１７】  該離型剤のＤＳＣ曲線における昇温時のオンセット温度が６５℃〜１１０℃であり、ピーク温度が７０℃〜１２０℃の範囲であることを特徴とする請求項１５又は１６に記載の乾式トナー。
【請求項１８】  画像形成装置本体に着脱可能なプロセスカートリッジにおいて、
静電荷像保持体と該静電荷像保持体に形成された静電荷像を現像剤を用いて現像する現像手段とを有し、
該現像剤は少なくとも結着樹脂と磁性酸化鉄を有する乾式トナーを有しており、
該トナーが、ＧＰＣにより測定される分子量分布において、分子量３，０００〜３０，０００の領域に少なくとも一つピークを有し、さらに分子量１００，０００〜５，０００，０００の領域に少なくとも一つピークを有しており、遊離した磁性酸化鉄が該トナー粒子１０，０００個当たり７０〜３００個存在し、該トナーの重量平均粒子径が５μｍ〜１２μｍであり、かつ該トナーの３μｍ以上の粒子において、下記式（１）より求められる円形度ａが０．９００以上の粒子を個数基準の累積値で９０％以上有し、
円形度ａ＝Ｌ0／Ｌ                （１）
〔式中、Ｌ0は粒子像と同じ投影面積を持つ円の周囲長を示し、Ｌは粒子像の周囲長を示す。〕
且つ
ａ）カット率Ｚとトナー重量平均径Ｘの関係が下記式（２）を満足し、
カット率Ｚ≦５．３×Ｘ            （２）
［但し、カット率Ｚは、全測定粒子の粒子濃度Ａ（個数／μｌ）、円相当径３μｍ以上の測定粒子濃度Ｂ（個数／μｌ）とした時、式（３）で表される。
Ｚ＝（１−Ｂ／Ａ）×１００        （３）］
且つ、円形度０．９５０以上の粒子の個数基準累積値Ｙとトナー重量平均径Ｘの関係が下記式（４）を満足するか；
円形度０．９５０以上の粒子の個数基準累積値Ｙ≧ｅｘｐ５．５１×Ｘ-0.645  （４）
［但し、トナー重量平均粒子径Ｘ：５．０〜１２．０μｍ］
或いは、
ｂ）カット率Ｚとトナー重量平均径Ｘの関係が、下記式（５）を満足し、
カット率Ｚ＞５．３×Ｘ            （５）
且つ、円形度０．９５０以上の粒子の個数基準累積値Ｙとトナー重量平均径Ｘの関係が下記式（６）を満足する；
円形度０．９５０以上の粒子の個数基準累積値Ｙ≧ｅｘｐ５．３７×Ｘ-0.545  （６）
［但し、トナー重量平均粒子径Ｘ：５．０〜１２．０μｍ］
ことを特徴とするプロセスカートリッジ。
【請求項１９】  静電荷像担持体が感光ドラムであることを特徴とする請求項１８に記載のプロセスカートリッジ。
【請求項２０】  該トナーが、請求項２乃至１７のいずれかに記載のトナーであることを特徴とする請求項１８又は１９に記載のプロセスカートリッジ。
【請求項２１】  静電荷像保持体に静電荷像を形成し、静電荷像を現像手段に保有されている乾式トナーで現像してトナー像を形成する画像形成方法において、
静電荷像を現像するための乾式トナーは少なくとも結着樹脂と磁性酸化鉄を含有しており、
該トナーが、ＧＰＣにより測定される分子量分布において、分子量３，０００〜３０，０００の領域に少なくとも一つピークを有し、さらに分子量１００，０００〜５，０００，０００の領域に少なくとも一つピークを有しており、遊離した磁性酸化鉄が該トナー粒子１０，０００個当たり７０〜３００個存在し、該トナーの重量平均粒子径が５μｍ〜１２μｍであり、かつ該トナーの３μｍ以上の粒子において、下記式（１）より求められる円形度ａが０．９００以上の粒子を個数基準の累積値で９０％以上有し、
円形度ａ＝Ｌ0／Ｌ                （１）
〔式中、Ｌ0は粒子像と同じ投影面積を持つ円の周囲長を示し、Ｌは粒子像の周囲長を示す。〕
且つ
ａ）カット率Ｚとトナー重量平均径Ｘの関係が下記式（２）を満足し、
カット率Ｚ≦５．３×Ｘ            （２）
［但し、カット率Ｚは、全測定粒子の粒子濃度Ａ（個数／μｌ）、円相当径３μｍ以上の測定粒子濃度Ｂ（個数／μｌ）とした時、式（３）で表される。
Ｚ＝（１−Ｂ／Ａ）×１００        （３）］
且つ、円形度０．９５０以上の粒子の個数基準累積値Ｙとトナー重量平均径Ｘの関係が下記式（４）を満足するか；
円形度０．９５０以上の粒子の個数基準累積値Ｙ≧ｅｘｐ５．５１×Ｘ-0.645  （４）
［但し、トナー重量平均粒子径Ｘ：５．０〜１２．０μｍ］
或いは、
ｂ）カット率Ｚとトナー重量平均径Ｘの関係が、下記式（５）を満足し、
カット率Ｚ＞５．３×Ｘ            （５）
且つ、円形度０．９５０以上の粒子の個数基準累積値Ｙとトナー重量平均径Ｘの関係が下記式（６）を満足する；
円形度０．９５０以上の粒子の個数基準累積値Ｙ≧ｅｘｐ５．３７×Ｘ-0.545  （６）
［但し、トナー重量平均粒子径Ｘ：５．０〜１２．０μｍ］
ことを特徴とする画像形成方法。
【請求項２２】  該トナーが、請求項２乃至１７のいずれかに記載のトナーであることを特徴とする請求項２１に記載の画像形成方法。
【手続補正２】
【補正対象書類名】明細書
【補正対象項目名】００３４
【補正方法】変更
【補正の内容】
【００３４】
【課題を解決するための手段】
本発明は、少なくとも結着樹脂と磁性酸化鉄を有するトナーにおいて、
該トナーが、ＧＰＣにより測定される分子量分布において、分子量３，０００〜３０，０００の領域に少なくとも一つピークを有し、さらに分子量１００，０００〜５，０００，０００の領域に少なくとも一つピークを有しており、
遊離した磁性酸化鉄が該トナー粒子１０，０００個当たり７０〜３００個存在し、
該トナーの重量平均粒子径が５μｍ〜１２μｍであり、かつ該トナーの３μｍ以上の粒子において、下記式（１）より求められる円形度ａが０．９００以上の粒子を個数基準の累積値で９０％以上有し、
円形度ａ＝Ｌ0／Ｌ                （１）
〔式中、Ｌ0は粒子像と同じ投影面積を持つ円の周囲長を示し、Ｌは粒子像の周囲長を示す。〕
且つ
ａ）カット率Ｚとトナー重量平均径Ｘの関係が下記式（２）を満足し、
カット率Ｚ≦５．３×Ｘ            （２）
［但し、カット率Ｚは、全測定粒子の粒子濃度Ａ（個数／μｌ）、円相当径３μｍ以上の測定粒子濃度Ｂ（個数／μｌ）とした時、式（３）で表される。
Ｚ＝（１−Ｂ／Ａ）×１００        （３）］
且つ、円形度０．９５０以上の粒子の個数基準累積値Ｙとトナー重量平均径Ｘの関係が下記式（４）を満足するか；
円形度０．９５０以上の粒子の個数基準累積値Ｙ≧ｅｘｐ５．５１×Ｘ-0.645  （４）
［但し、トナー重量平均粒子径Ｘ：５．０〜１２．０μｍ］
或いは、
ｂ）カット率Ｚとトナー重量平均径Ｘの関係が、下記式（５）を満足し、
カット率Ｚ＞５．３×Ｘ            （５）
且つ、円形度０．９５０以上の粒子の個数基準累積値Ｙとトナー重量平均径Ｘの関係が下記式（６）を満足する；
円形度０．９５０以上の粒子の個数基準累積値Ｙ≧ｅｘｐ５．３７×Ｘ-0.545  （６）
［但し、トナー重量平均粒子径Ｘ：５．０〜１２．０μｍ］
ことを特徴とする乾式トナーに関する。